(57)【要約】  本出願は、熱硬化性樹脂と、イオン塩と、架橋剤と、を含むフォルダブルディスプレイ用粘着剤組成物であって、前記フォルダブルディスプレイ用粘着剤組成物は、硬化後に、−３０℃および６０℃での貯蔵弾性率が１０４Ｐａ〜１０６Ｐａである、フォルダブルディスプレイ用粘着剤組成物、それを用いた粘着フィルム、およびそれを含むフォルダブルディスプレイを提供する。
2021500448.tif 000002
【特許請求の範囲】
【請求項１】
熱硬化性樹脂と、イオン塩と、架橋剤と、を含むフォルダブルディスプレイ用粘着剤組成物であって、
前記フォルダブルディスプレイ用粘着剤組成物は、硬化後に、−３０℃および６０℃での貯蔵弾性率が１０４Ｐａ〜１０６Ｐａである、フォルダブルディスプレイ用粘着剤組成物。
【請求項２】
前記イオン塩が、カチオンおよびアニオンを含むイオン塩である、請求項１に記載のフォルダブルディスプレイ用粘着剤組成物。
【請求項３】
前記熱硬化性樹脂は、重量平均分子量が１００万ｇ／ｍｏｌ以上の重合体を含む、請求項１または２に記載のフォルダブルディスプレイ用粘着剤組成物。
【請求項４】
前記イオン塩が金属塩または有機塩である、請求項１から３のいずれか一項に記載のフォルダブルディスプレイ用粘着剤組成物。
【請求項５】
前記カチオンが金属塩である、請求項２に記載のフォルダブルディスプレイ用粘着剤組成物。
【請求項６】
前記アニオンが、下記化学式１で表されるものである、請求項２に記載のフォルダブルディスプレイ用粘着剤組成物。
［化学式１］
［Ｘ（ＹＯｍＲｆ）ｎ］−
（前記化学式１中、Ｘは、窒素原子または炭素原子であり、
Ｙは、炭素原子または硫黄原子であり、
Ｒｆはパーフルオロアルキル基であり、
ｍは１または２であり、ｎは２または３であって、
前記Ｙが炭素である場合、ｍは１であり、前記Ｙが硫黄である場合、ｍは２であり、前記Ｘが窒素である場合、ｎは２であり、前記Ｘが炭素である場合、ｎは３である。）
【請求項７】
前記熱硬化性樹脂は、アクリレート基を含む化合物に由来の単位を含む、請求項１から６のいずれか一項に記載のフォルダブルディスプレイ用粘着剤組成物。
【請求項８】
前記熱硬化性樹脂のガラス転移温度が−７０℃以下である、請求項１から７のいずれか一項に記載のフォルダブルディスプレイ用粘着剤組成物。
【請求項９】
請求項１から８の何れか一項に記載のフォルダブルディスプレイ用粘着剤組成物の硬化物を含む粘着フィルム。
【請求項１０】
前記粘着フィルムの厚さが１０μｍ〜５０μｍである、請求項９に記載の粘着フィルム。
【請求項１１】
２５℃、６０ＲＨ％、１００ＫＨｚでの比誘電率が４以上である、請求項９または１０に記載の粘着フィルム。
【請求項１２】
請求項９から１１のいずれか一項に記載の粘着フィルムを含むフォルダブルディスプレイ。
【請求項１３】
前記粘着フィルムは、カバーウィンドウとタッチパネルとの間、またはタッチパネルと表示パネルとの間に備えられる、請求項１２に記載のフォルダブルディスプレイ。
【発明の詳細な説明】
【技術分野】
【０００１】
本出願は、フォルダブルディスプレイ用粘着剤組成物、それを用いた粘着フィルム、およびそれを含むフォルダブルディスプレイに関する。
【０００２】
本出願は、２０１８年２月２日付で韓国特許庁に出願された韓国特許出願第１０‐２０１８‐００１３３７８号の出願日の利益を主張し、その内容のすべては本明細書に組み込まれる。
【背景技術】
【０００３】
近年、ディスプレイに関する技術の発達に伴い、折ったり、ロール（Ｒｏｌｌ）状に巻いたり、ゴムひものように伸縮させたりするなど、使用段階で変形が可能なディスプレイ装置が研究および開発されている。これらのディスプレイは、様々な形態に変形可能であるため、使用段階でのディスプレイの大型化の要求と、携帯のためのディスプレイの小型化の要求を両方とも満たすことができる。
【０００４】
変形可能なディスプレイ装置は、予め設定された形態に変形可能であるだけでなく、ユーザの要求に応じて、またはディスプレイ装置が用いられる状況の必要に応じて、様々な形態に変形可能である。したがって、ディスプレイの変形された形態を認識し、認識した形態に対応してディスプレイ装置を制御する必要がある。
【０００５】
一方、変形可能なディスプレイ装置は、変形により、ディスプレイ装置の各構成が損傷され得るという問題があるため、かかるディスプレイ装置の各構成は、フォールディング（Ｆｏｌｄｉｎｇ）信頼性および安定性を満たすべきである。
【発明の概要】
【発明が解決しようとする課題】
【０００６】
本出願は、フォルダブルディスプレイ用粘着剤組成物、それを用いた粘着フィルム、およびそれを含むフォルダブルディスプレイを提供することを目的とする。
【課題を解決するための手段】
【０００７】
本発明は、熱硬化性樹脂と、イオン塩と、架橋剤と、を含むフォルダブルディスプレイ用粘着剤組成物であって、
前記フォルダブルディスプレイ用粘着剤組成物は、硬化後に、−３０℃および６０℃での貯蔵弾性率が１０４Ｐａ〜１０６Ｐａである、フォルダブルディスプレイ用粘着剤組成物を提供する。
【０００８】
本出願の一実施態様において、上述のフォルダブルディスプレイ用粘着剤組成物の硬化物を含む粘着フィルムを提供する。
【０００９】
本出願の一実施態様において、上述の粘着フィルムを含むフォルダブルディスプレイを提供する。
【発明の効果】
【００１０】
本出願の一実施態様に係るディスプレイ用粘着剤組成物は、イオン塩を添加することで、粘着剤組成物のイオン伝導を増加させ、誘電率を増加させる。特に、粘着剤組成物でのイオン塩の解離が生じやすいと、イオン伝導が増加し、比誘電率が向上する。
【００１１】
フォルダブルディスプレイ用粘着剤として、ディスプレイが損傷することなくフォールディング（ｆｏｌｄｉｎｇ）特性を実現するために、貯蔵弾性率（ｍｏｄｕｌｕｓ）を減少させた粘着剤にイオン塩を添加することで、内部イオン伝導を増加させ、誘電率を増加させた粘着剤組成物を提供する。
【００１２】
本発明は、従来のフォルダブル粘着剤が有する粘着特性およびフォールディング特性は維持しつつ、誘電率を増加させ、オンセルタイプタッチ構造（Ｏｎ−ｃｅｌｌ  ｔｙｐｅ  ｔｏｕｃｈ：ＴＯＥ）で高解像度および速い反応性のタッチを可能とする。
【００１３】
また、本発明のイオン塩の種類としては、金属塩と有機塩が何れも使用可能であり、粘着剤の内部でイオン解離が生じやすく、イオン伝導に優れた塩であるほど、比誘電率を向上させる。
【図面の簡単な説明】
【００１４】
【図１】本明細書の一実施態様に係るスタティックフォールディング（Ｓｔａｔｉｃ  ｆｏｌｄｉｎｇ）テストにおける２セットスタックアップ（２−Ｓｅｔ＿Ｓｔａｃｋ  Ｕｐ）構造の試験片の模式図である。
【図２】本明細書の粘着剤が用いられるフォルダブルディスプレイの模式図である。
【図３】本明細書の一実施態様に係る実施例１、２、比較例２および３の温度−モジュラスを測定したグラフである。
【発明を実施するための形態】
【００１５】
以下、本明細書についてより詳細に説明する。
【００１６】
本発明が属する技術分野において通常の知識を有する者が容易に実施できるように、本発明の実施例について添付図面を参照して詳細に説明する。しかし、本発明は種々の異なる形態で実現可能であり、ここで説明する実施例に限定されない。
【００１７】
本明細書において、ある部分がある構成要素を「含む」としたときに、これは、特に反対の記載がない限り、他の構成要素を除くのではなく、他の構成要素をさらに含み得ることを意味する。
【００１８】
本明細書の一実施態様において、前記熱硬化性樹脂は、アクリレート基を含む化合物に由来の単位を含む。
【００１９】
本明細書の一実施態様において、前記熱硬化性樹脂は、（メタ）アクリル系樹脂であり、具体的に、エチルヘキシル（メタ）アクリレート、ブチル（メタ）アクリレート、イソボルニル（メタ）アクリレート、フェノキシエチル（メタ）アクリレート、または２−ヒドロキシエチル（メタ）アクリレートに由来の単位を含んでもよい。
【００２０】
本明細書の一実施態様において、前記アクリレート基を含む化合物は、エチルヘキシルアクリレート、またはアクリル酸である。
【００２１】
本明細書の一実施態様において、前記熱硬化性樹脂は、エチルヘキシルアクリレート、またはアクリル酸に由来の単位を含む。
【００２２】
本明細書の一実施態様において、前記熱硬化性樹脂は、エチルヘキシルアクリレート、およびアクリル酸に由来の単位を含む。
【００２３】
本明細書の一実施態様において、前記熱硬化性樹脂１００重量部に対して、エチルヘキシルアクリレートに由来の単位は９７〜９９重量部で、アクリル酸に由来の単位は１〜３重量部で含まれる。
【００２４】
本明細書の一実施態様において、前記熱硬化性樹脂１００重量部に対して、エチルヘキシルアクリレートに由来の単位は９８重量部で、アクリル酸に由来の単位は２重量部で含まれる。前記含量を満たす樹脂を用いる場合、本発明の貯蔵弾性率値を満たすことができる。
【００２５】
本発明の一実施態様において、前記架橋剤は、エポキシ系架橋剤、またはイソシアネート系架橋剤である。
【００２６】
前記エポキシ系架橋剤としては、例えば、エチレングリコールジグリシジルエーテル、トリグリシジルエーテル、トリメチロールプロパントリグリシジルエーテル、Ｎ，Ｎ，Ｎ，Ｎ'−テトラグリシジル−１，３−キシレンジアミン、またはグリセリンジグリシジルエーテルなどが挙げられる。
【００２７】
前記イソシアネート系架橋剤としては、例えば、１，３−フェニレンジイソシアネート、４，４'−ジフェニルジイソシアネート、１，４−フェニレンジイソシアネート、４，４'−ジフェニルメタンジイソシアネート、２，４−トリレンジイソシアネート、２，６−トリレンジイソシアネート、４，４'−トルイジンジイソシアネート、２，４，６−トリイソシアネートトルエン、１，３，５−トリイソシアネートベンゼン、ジアニシジンジイソシアネート、４，４'−ジフェニルエーテルジイソシアネート、４，４'，４''−トリフェニルメタントリイソシアネート、ω，ω−イソシアネート−１，３−ジメチルベンゼン、ω，ω'−ジイソシアネート−１，４−ジメチルベンゼン、ω，ω'−ジイソシアネート−１，４−ジエチルベンゼン、１，４−テトラメチルキシリレンジイソシアネート、１，３−テトラメチルキシレンジイソシアネート、キシリレンジイソシアネート、またはキシリレンジイソシアネートなどの芳香族ポリイソシアネート；トリメチレンジイソシアネート、テトラメチレンジイソシアネート、ヘキサメチレンジイソシアネート、ペンタメチレンジイソシアネート１，２−プロピレンジイソシアネート、２，３−ブチレンジイソシアネート、１，３−ブチレンジイソシアネート、ドデカメチレンジイソシアネート、または２，４，４−トラメチルヘキサメチレンジイソシアネートなどの脂肪族ポリイソシアネート；または３−イソシアネートメチル−３，５，５−トリメチルシクロヘキシルイソシアネート、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４'−メチレンビス（シクロヘキシルイソシアネート）、または１，４−ビス（イソシアネートメチル）シクロヘキサンなどの脂環族ポリイソシアネートなどや、または上記のうち１つ以上のポリイソシアネートとポリオールの反応物などが挙げられる。
【００２８】
一例示として、本出願の粘着剤組成物は、前記架橋剤を含み、熱硬化性樹脂に含まれる重合体に含まれている架橋性官能基と架橋反応を行うことができる。
【００２９】
本明細書の一実施態様において、前記熱硬化性樹脂の重量平均分子量は、１００万ｇ／ｍｏｌ以上である。
【００３０】
本明細書の一実施態様において、前記熱硬化性樹脂の重量平均分子量は、１００万ｇ／ｍｏｌ以上２００万ｇ／ｍｏｌ以下である。
【００３１】
本明細書の一実施態様において、前記熱硬化性樹脂の重量平均分子量が１００万ｇ／ｍｏｌ以下である場合には、耐久性が弱くなり、２００万ｇ／ｍｏｌ以上である場合には、コーティング性が低下し、フォールディング時にストレスが増加するという問題がある。
【００３２】
本明細書において、重量平均分子量は、ＧＰＣ（Ｇｅｌ  Ｐｅｒｍｅａｔｉｏｎ  Ｃｈｒｏｍａｔｏｇｒａｐｈｙ）により、一般的な高分子の測定方式により測定し、分子量が既知のポリスチレン（Ｐｏｌｙｓｔｙｒｅｎｅ）を基準として測定した。
【００３３】
本明細書の一実施態様において、前記イオン塩は、金属塩または有機塩である。
【００３４】
本明細書の一実施態様において、前記イオン塩は、カチオンおよびアニオンを含むイオン塩を意味する。
【００３５】
本明細書の一実施態様において、前記イオン塩として、金属塩が使用可能である。前記金属塩は、例えば、アルカリ金属カチオンまたはアルカリ土類金属カチオンを含んでもよい。カチオンとしては、リチウムイオン（Ｌｉ＋）、ナトリウムイオン（Ｎａ＋）、カリウムイオン（Ｋ＋）、ルビジウムイオン（Ｒｂ＋）、セシウムイオン（Ｃｓ＋）、ベリリウムイオン（Ｂｅ２＋）、マグネシウムイオン（Ｍｇ２＋）、カルシウムイオン（Ｃａ２＋）、ストロンチウムイオン（Ｓｒ２＋）、およびバリウムイオン（Ｂａ２＋）などの一種または二種以上が挙げられる。例えば、リチウムイオン、ナトリウムイオン、カリウムイオン、マグネシウムイオン、カルシウムイオン、およびバリウムイオンの一種または二種以上、またはイオン安定性および移動性を考慮して、リチウムイオンを用いてもよい。
【００３６】
イオン性化合物に含まれるアニオンとしては、ＰＦ６−、ＡｓＦ、ＮＯ２−、フルオリド（Ｆ−）、クロリド（Ｃｌ−）、ブロミド（Ｂｒ−）、ヨージド（Ｉ−）、パークロレート（ＣＬＯ４−）、ヒドロキシド（ＯＨ−）、カーボネート（ＣＯ３２−）、ニトレート（ＮＯ３−）、トリフルオロメタンスルホネート（ＣＦ３ＳＯ３−）、スルホネート（ＳＯ４−）、ヘキサフルオロホスフェート（ＰＦ６−）、メチルベンゼンスルホネート（ＣＨ３（Ｃ６Ｈ４）ＳＯ３−）、ｐ−トルエンスルホネート（ＣＨ３Ｃ６Ｈ４ＳＯ３−）、テトラボレート（Ｂ４Ｏ７２−）、カルボキシベンゼンスルホネート（ＣＯＯＨ（Ｃ６Ｈ４）ＳＯ３−）、トリフロロメタンスルホネート（ＣＦ３ＳＯ２−）、ベンゾネート（Ｃ６Ｈ５ＣＯＯ−）、アセテート（ＣＨ３ＣＯＯ−）、トリフロロアセテート（ＣＦ３ＣＯＯ−）、テトラフルオロボレート（ＢＦ４−）、テトラベンジルボレート（Ｂ（Ｃ６Ｈ５）４−）、またはトリスペンタフルオロエチルトリフルオロホスフェート（Ｐ（Ｃ２Ｆ５）３Ｆ３−）などが挙げられる。
【００３７】
本明細書の一実施態様において、前記アニオンは、下記化学式１で表される。
［化学式１］
［Ｘ（ＹＯｍＲｆ）ｎ］−
前記化学式１中、Ｘは、窒素原子または炭素原子であり、Ｙは、炭素原子または硫黄原子であり、Ｒｆはパーフルオロアルキル基であり、ｍは１または２であり、ｎは２または３である。化学式１中、Ｙが炭素である場合、ｍは１であり、Ｙが硫黄である場合、ｍは２であり、Ｘが窒素である場合、ｎは２であり、Ｘが炭素である場合、ｎは３であってもよい。
【００３８】
他の例示として、アニオンとしては、下記化学式１で表されるアニオン、またはビスフルオロスルホニルイミドなどが用いられてもよい。
【００３９】
本明細書において、前記化学式１のアニオン、またはビス（フルオロスルホニル）イミドは、パーフルオロアルキル基（Ｒｆ）またはフルオロ基により、高い電気陰性度を示し、また、特有の共鳴構造を含むことで、カチオンとの弱い結合を形成するとともに、疎水性を有する。したがって、イオン性化合物が、粘着樹脂などの組成物の他成分と優れた相溶性を示す。前記化学式１のＲｆは、炭素数１〜２０、炭素数１〜１２、炭素数１〜８、または炭素数１〜４のパーフルオロアルキル基であってもよく、この際、前記パーフルオロアルキル基は、直鎖状、分岐鎖状、または環状の構造を有してもよい。化学式１のアニオンは、スルホニルメチド系、スルホニルイミド系、カルボニルメチド系、またはカルボニルイミド系アニオンであってもよく、具体的には、トリストリフルオロメタンスルホニルメチド、ビストリフルオロメタンスルホニルイミド、ビスパーフルオロブタンスルホニルイミド、ビスペンタフルオロエタンスルホニルイミド、トリストリフルオロメタンカルボニルメチド、ビスパーフルオロブタンカルボニルイミド、またはビスペンタフルオロエタンカルボニルイミドなどの一種または二種以上の混合であってもよい。イオン性塩は、例えば、カチオンとして、Ｎ−エチル−Ｎ，Ｎ−ジメチル−Ｎ−プロピルアンモニウム、Ｎ，Ｎ，Ｎ−トリメチル−Ｎ−プロピルアンモニウム、Ｎ−メチル−Ｎ，Ｎ，Ｎ−トリブチルアンモニウム、Ｎ−エチル−Ｎ，Ｎ，Ｎ−トリブチルアンモニウム、Ｎ−メチル−Ｎ，Ｎ，Ｎ−トリヘキシルアンモニウム、Ｎ−エチル−Ｎ，Ｎ，Ｎ−トリヘキシルアンモニウム、Ｎ−メチル−Ｎ，Ｎ，Ｎ−トリオクチルアンモニウム、またはＮ−エチル−Ｎ，Ｎ，Ｎ−トリオクチルアンモニウムなどのような４級アンモニウム、ホスホニウム（ｐｈｏｓｐｈｏｎｉｕｍ）、ピリジニウム（ｐｙｒｉｄｉｎｉｕｍ）、イミダゾリウム（ｉｍｉｄａｚｏｌｉｕｍ）、ピロリジニウム（ｐｙｒｏｌｉｄｉｎｉｕｍ）、またはピペリジニウム（ｐｉｐｅｒｉｄｉｎｉｕｍ）などを前記アニオン成分とともに含む有機塩が用いられてもよく、必要に応じて、前記金属塩と前記有機塩が併用されてもよい。
【００４０】
本明細書の一実施態様において、前記イオン塩は、トリ−ｎ−ブチルメチルアンモニウムビストリフルオロメタンスルホンイミド、ビス（トリフルオロメタン）スルホニウムリチウム塩、およびビス（トリフルオロメタンスルホニル）イミドからなる群から選択される。
【００４１】
本明細書の一実施態様において、前記熱硬化性樹脂１００重量部に対して、前記イオン塩は０．０１重量部以上１０重量部以下で含まれる。
【００４２】
本明細書の一実施態様において、前記フォルダブルディスプレイ用粘着剤組成物は、硬化後、−３０℃および６０℃での貯蔵弾性率が１０４Ｐａ〜１０６Ｐａである。前記貯蔵弾性率が前記範囲を満たす場合、ブリードアウト（ｂｌｅｅｄ−ｏｕｔ）現象が減少するとともに、衝撃伝達率が減少する効果がある。前記範囲より貯蔵弾性率が低い場合には、ブリードアウト現象が発生して工程効率が減少し、前記範囲より貯蔵弾性率が高い場合には、フォールディング過程で基板に大きい衝撃が伝達され、ディスプレイに損傷を与えることになる。したがって、フォルダブル（ｆｏｌｄａｂｌｅ）ディスプレイに適した曲げ信頼性を有する粘着剤層を形成するにおいて有用である。
【００４３】
フォルダブルディスプレイは、折り畳まれる過程で各層が物理的な力を受けることになる。この場合、一般のディスプレイよりも、粘着剤のブリードアウト現象および物理的な衝撃によって浮き上がり、気泡、および剥離などが発生しやすく、衝撃伝達率が大きいと、フォールディング過程で粘着剤に付いているカバーウィンドウのクラックが生じやすい。したがって、フォルダブルディスプレイ用粘着剤組成物においては、粘着剤のブリードアウト（ｂｌｅｅｄ−ｏｕｔ）現象を減少させるとともに、衝撃伝達率を減少させることが非常に重要である。
【００４４】
＜貯蔵弾性率の測定＞
本明細書の一実施態様に係る前記粘着剤組成物をアプリケータにより塗布して塗膜を形成した後、マティスオーブンにて１４０℃、３分乾燥することで、厚さ２５μｍの粘着フィルムを製造した。前記粘着フィルムを複数回重ねて厚さ１ｍｍの試験片に裁断し、直径８ｍｍのパラレルプレートフィクスチャ（ｐａｒａｌｌｅｌ  ｐｌａｔｅ  ｆｉｘｔｕｒｅ）を用いて、Ａｄｖａｎｃｅｄ  Ｒｈｅｏｍｅｔｒｉｃ  Ｅｘｐａｎｓｉｏｎ  Ｓｙｓｔｅｍ  Ｇ２（ＴＡ社）にて、１Ｈｚ、５％  ｓｔｒａｉｎ、１０℃／ｍｉｎの条件で貯蔵弾性率を測定した。
【００４５】
本明細書の一実施態様において、前記熱硬化性樹脂のガラス転移温度は−７０℃以下である。
【００４６】
本明細書の一実施態様において、前記熱硬化性樹脂のガラス転移温度は−２００℃以上−７０℃以下である。
【００４７】
本明細書に系る熱硬化性樹脂のガラス転移温度は、ＤＳＣ（Ｄｉｆｆｅｒｅｎｔｉａｌ  Ｓｃａｎｎｉｎｇ  Ｃａｌｏｒｉｍｅｔｒｙ）により、試料の熱流（Ｈｅａｔ  Ｆｌｏｗ）を利用して測定した。
【００４８】
本明細書の一実施態様において、前記フォルダブルディスプレイ用粘着剤組成物の硬化物を含む粘着フィルムを提供する。
【００４９】
本明細書の一実施態様において、前記組成物は、熱硬化することが好ましい。
【００５０】
本明細書の一実施態様において、前記熱硬化として、熱乾燥した後、熱処理してもよい。
【００５１】
本明細書の一実施態様において、前記熱硬化として、熱乾燥することが好ましい。
【００５２】
本明細書の一実施態様において、前記熱乾燥は、１００℃〜１５０℃で１分〜１０分乾燥することが好ましい。
【００５３】
本明細書の一実施態様において、前記熱乾燥は、１３５℃〜１４５℃で２分〜４分乾燥することが好ましい。
【００５４】
本明細書の一実施態様において、前記熱処理過程は、３０℃〜５０℃で６０時間〜９０時間放置することが好ましい。
【００５５】
本明細書の一実施態様において、前記粘着フィルムの厚さは、１０μｍ〜５０μｍである。
【００５６】
本明細書の一実施態様において、前記粘着フィルムの厚さは、２０μｍ〜３０μｍである。
【００５７】
本明細書の一実施態様において、前記粘着フィルムの厚さは、２５μｍである。
【００５８】
本明細書の一実施態様において、前記粘着フィルムは、２５℃、６０ＲＨ％、１００ＫＨｚでの比誘電率が４以上である。
【００５９】
＜比誘電率の測定方法＞
本明細書において、比誘電率は、インピーダンスゲイン・フェーズアナライザ（Ｉｍｐｅｄａｎｃｅ  ｇａｉｎ−ｐｈａｓｅ  ａｎａｌｙｚｅｒ）を利用して静電容量値（Ｃｐ）を測定した後、下記式１により比誘電率値を計算する。
［式１］
【数１】
2021500448.tif 000003
前記式１中、εｒは、粘着フィルムの比誘電率であり、
Ｃｐは、粘着フィルムの静電容量値（Ｆ）であり、
ｈは、粘着フィルムの厚さ（ｍ）であり、
Ａは、粘着フィルムと付着された電極の面積（ｍ２）であり、
ε０は、真空誘電率であって、８．８５４＊１０−１２Ｆ／ｍである。
【００６０】
本明細書の一実施態様において、比誘電率が４以上であることが好ましい。比誘電率値は高いほど好ましく、２０も可能である。
【００６１】
本明細書の一実施態様において、前記比誘電率が４以上である粘着フィルムをオンセルタッチ構造に用いる場合、タッチ分解能が高く、応答速度が速いのに対し、比誘電率が４未満である場合には、タッチ分解能に劣り、タッチの感度にも劣る。
【００６２】
フォルダブルディスプレイのその他の具体的な構成は、例えば、韓国特許出願公開第２０１５−０１３８４５０号などに公知されており、本出願は、前記粘着剤を含むかかる公知のフォルダブルディスプレイの構成を制限なしに含み得る。
【００６３】
本明細書の一実施態様において、前記粘着フィルムは、カバーウィンドウとタッチパネルとの間、またはタッチパネルと表示パネルとの間に備えられる。図２には、基板２０１と、タッチパネルまたは表示パネル２０２と、偏光フィルム２０３と、カバーウィンドウ２０４と、が順に積層されたフォルダブルディスプレイの構造が例示されており、それぞれのバックプレートとタッチパネルまたは表示パネルとの間、タッチパネルまたは表示パネルと偏光板との間、偏光板とカバーウィンドウとの間に、本発明の粘着剤２０５が備えられてもよい。
【００６４】
［発明を実施するための形態］
以下、本発明が属する技術分野において通常の知識を有する者が容易に実施できるように、本発明の実施例について詳細に説明する。しかし、本発明は様々な異なる形態で実現可能であり、ここで説明する実施例に限定されない。
【００６５】
実施例．１
【００６６】
１．１共重合体の製造
窒素ガスが還流され、温度調節が容易であるように冷却装置を取り付けた１Ｌの反応器に、エチルヘキシルアクリレート（Ｅｔｈｙｌｈｅｘｙｌ  ａｃｒｙｌａｔｅ、ＥＨＡ）９８重量部およびアクリル酸（Ａｃｒｙｌｉｃ  ａｃｉｄ、ＡＡ）２重量部から構成される単量体混合物（１００重量部）を投入した後、溶媒としてメチルエチルケトン（Ｍｅｔｈｙｌ  ｅｔｈｙｌ  ｋｅｔｏｎｅ、ＭＥＫ）を投入した。次いで、酸素を除去するために、窒素ガスを約１時間パージ（ｐｕｒｇｉｎｇ）した後、反応器の温度を６２℃に維持した。混合物を均一にした後、反応開始剤としてアゾビスイソブチロニトリル（ＡＩＢＮ）４００ｐｐｍ、および連鎖移動剤としてｎ−ドデシルメルカプタン（ｎ−ｄｏｄｅｃｙｌｍｅｒｃａｐｔａｎ、ｎ−ＤＤＭ）４００ｐｐｍを投入し、混合物を反応させた。反応後にＭＥＫで希釈し、重量平均分子量が２００万ｇ／ｍｏｌの共重合体を製造した。
【００６７】
１．２粘着剤組成物Ａの製造
前記共重合体の製造で製造された共重合体１００ｇに、エポキシ系架橋剤であるＢＸＸ−５２４０、およびイソシアネート系架橋剤であるＢＸＸ−５６２７を添加し、エチルアセテート溶液で１８重量％に希釈して投入した後、均一に混合して組成物を製造した。その後、前記組成物の１００重量部に対して、イオン塩添加剤ＬｉＴＦＳＩを３重量部さらに配合し、コーティングに適当な粘度（５００〜１５００ｃｐ）を有するように、固形分の調節のための溶剤（ＭＥＫ）で希釈した後、メカニカルスターラ（Ｍｅｃｈａｎｉｃａｌ  ｓｔｉｒｒｅｒ）を利用して１５分以上混合（ｍｉｘｉｎｇ）して組成物Ａを製造した。
【００６８】
１．３粘着フィルムの製造
前記組成物Ａを常温で放置し、混合中に発生した気泡を除去し、アプリケータ（ａｐｐｌｉｃａｔｅｒ）を用いて塗膜を形成した後、マティスオーブン（ｍａｔｈｉｓ  ｏｖｅｎ）にて１４０℃、３分乾燥することで、厚さ２５μｍの粘着フィルムを製造した。
【００６９】
実施例２
前記実施例１において、イオン塩添加剤ＬｉＴＦＳＩ３重量部の代わりに、ＬｉＴＦＳＩを５重量部使用したことを除き、同様に粘着フィルムを製造した。
【００７０】
実施例３
前記実施例１において、イオン塩添加剤ＬｉＴＦＳＩ３重量部の代わりに、ＮａＴＦＳＩを５重量部使用したことを除き、同様に粘着フィルムを製造した。
【００７１】
実施例４
前記実施例１において、イオン塩添加剤ＬｉＴＦＳＩ３重量部の代わりに、ＮａＦＳＩを５重量部使用したことを除き、同様に粘着フィルムを製造した。
【００７２】
実施例５
前記実施例１において、イオン塩添加剤ＬｉＴＦＳＩ３重量部の代わりに、ＦＣ−４４００を３重量部使用したことを除き、同様に粘着フィルムを製造した。
【００７３】
比較例１
前記実施例１において、イオン塩添加剤を使用していないことを除き、同様に粘着フィルムを製造した。
【００７４】
比較例２
前記実施例２において、エチルヘキシルアクリレート（Ｅｔｈｙｌｈｅｘｙｌ  ａｃｒｙｌａｔｅ、ＥＨＡ）９８重量部の代わりに、ブチルアクリレート（Ｂｕｔｙｌ  ａｃｒｙｌａｔｅ、ＢＡ）を９８重量部使用したことを除き、同様に粘着フィルムを製造した。
【００７５】
比較例３
前記比較例１において、エチルヘキシルアクリレート（Ｅｔｈｙｌｈｅｘｙｌ  ａｃｒｙｌａｔｅ、ＥＨＡ）９８重量部の代わりにブチルアクリレート（Ｂｕｔｙｌ  ａｃｒｙｌａｔｅ、ＢＡ）を９４重量部使用し、アクリル酸（Ａｃｒｙｌｉｃ  ａｃｉｄ、ＡＡ）２重量部の代わりにアクリル酸（Ａｃｒｙｌｉｃ  ａｃｉｄ、ＡＡ）を６重量部使用したことを除き、同様に粘着フィルムを製造した。
【００７６】
前記実施例１〜５および比較例１〜３の粘着フィルムの貯蔵弾性率、比誘電率、接着力、スタティックフォールディング（Ｓｔａｔｉｃ  ｆｏｌｄｉｎｇ）、およびダイナミックフォールディング（Ｄｙｎａｍｉｃ  ｆｏｌｄｉｎｇ）を測定し、下記表１に表示した。
【００７７】
【表１】
2021500448.tif 000004
【００７８】
前記実施例１、２、比較例２および３の粘着フィルムの温度−モジュラスを測定したグラフを図３に表示した。
【００７９】
前記貯蔵弾性率および比誘電率は、本明細書に記載の貯蔵弾性率の測定方法、比誘電率の測定方法と同様の方法により測定した。
【００８０】
＜接着力の測定＞
前記粘着フィルムを１ｉｎｃｈｘ５ｉｎｃｈのサイズに切断し、ガラスにラミネートした後、常温で１日間放置してから、ＴＡ  ｔｅｘｔｕｒｅ  ａｎａｌｙｚｅｒを用いて速度３００ｍｍ／ｍｉｎで測定した。
【００８１】
＜スタティックフォールディング（Ｓｔａｔｉｃ  ｆｏｌｄｉｎｇ）テスト＞
図１に記載の２セットスタックアップ（２−Ｓｅｔ＿Ｓｔａｃｋ  Ｕｐ）構造を有するように、試験片を７．８ｃｍｘ１４ｃｍに製作した後、半分に折り、５ｍｍの間隔を有する平行板（ｐａｒａｌｌｅｌ  ｐｌａｔｅ）で挟み、６０℃、９０％ＲＨの条件で放置した。２０日が経過した後に試験片を回収し、気泡発生の程度および浮き上がりの程度を目視で観察した。
【００８２】
気泡発生がなく、浮き上がりがないとＯＫ、気泡や浮き上がりが発生するとＮ．Ｇと表示した。
【００８３】
図１における２セットスタックアップ（２−Ｓｅｔ＿Ｓｔａｃｋ  Ｕｐ）構造は、タッチパネルまたは表示パネル１０１、粘着剤層（ＰＳＡ）１０２、偏光フィルム（ＰＯＬ）１０３、粘着剤層（ＰＳＡ）１０４、ハードコーティング層（ＨＣ）１０５、ポリイミド層（ＰＩ）１０６、およびハードコーティング層（ＨＣ）１０７を順にラミネートして積層した構造であり、前記構造の試験片を７．８ｃｍｘ１４ｃｍのサイズに製作した。
【００８４】
＜ダイナミックフォールディング（Ｄｙｎａｍｉｃ  ｆｏｌｄｉｎｇ）テスト＞
前記スタティックフォールディング（Ｓｔａｔｉｃ  ｆｏｌｄｉｎｇ）と同様に試験片を製作し、５ｍｍの間隔を有する平行板で挟み、２５℃で１０万回折って伸ばすテストを行った。テストが終わった後に試験片を回収し、気泡発生の程度、浮き上がりの程度、およびハードコーティング層のクラックを目視で観察した。
【００８５】
気泡発生がなく、浮き上がりがなく、ハードコーティング層のクラックがないとＯＫ、気泡や浮き上がり、またはハードコーティング層のクラックが発生すると、Ｎ．Ｇ．と表示した。
【００８６】
イオン塩添加剤を使用していない前記比較例１および３の比誘電率は４未満であり、イオン塩添加剤を使用した実施例１〜５の比誘電率は４以上であることを確認した。したがって、実施例１〜５の粘着フィルムが、比較例１および３の粘着フィルムに比べてタッチ分解能が高く、応答速度が速いため、フォルダブルディスプレイ用粘着剤として好適である。
【００８７】
また、本明細書の一実施態様に系る貯蔵弾性率を満たさない比較例２および３は、実施例１〜５に比べて、ダイナミックフォールディングでハードコーティング層のクラックが発生した。したがって、本明細書の一実施態様に系る貯蔵弾性率を満たさない粘着剤は、フォルダブルディスプレイ用粘着剤に適しないことが分かる。
【符号の説明】
【００８８】
１０１  タッチパネルまたは表示パネル
１０２、１０４  粘着剤層（ＰＳＡ）
１０３  偏光フィルム（ＰＯＬ）
１０５、１０７  ハードコーティング層（ＨＣ）
１０６  ポリイミド層（ＰＩ）
２０１  基板
２０２  タッチパネルまたは表示パネル
２０３  偏光フィルム
２０４  カバーウィンドウ
２０５  粘着剤（ＰＳＡ）
【図１】
2021500448.tif 000005
【図２】
2021500448.tif 000006
【図３】
2021500448.tif 000007
【国際調査報告】
2021500448.tif 000008
2021500448.tif 000009
2021500448.tif 000010
2021500448.tif 000011
2021500448.tif 000012
2021500448.tif 000013